"A-1一般式Iに示すポリエチレンオキサイド構造を有する重合性メタアクリレートとBベンゾフェノン系光開始剤を必須成分として含む光硬化性樹脂組成物。一般式I中、aは1~50までの正の整数を示す。A-1ポリエチレンオキサイド構造を有するメタアクリレート重合体とBベンゾフェノン系光開始剤を必須成分として含む光硬化性樹脂組成物。A-2一般式IIに示すポリグリセロール構造を有するメタアクリレートとBベンゾフェノン系光開始剤を必須成分として含む光硬化性樹脂組成物。一般式II中、bは1~20までの正の整数を示す。A-2ポリグリセロール構造を有するメタアクリレート重合体とBベンゾフェノン系光開始剤を必須成分として含む光硬化性樹脂組成物。光硬化性樹脂組成物の全量を100質量部とした場合、Bベンゾフェノン系光開始剤の添加量が、0.5~3.0質量部である請求項1~4のいずれかに記載の光硬化性樹脂組成物。光硬化性樹脂組成物の全量を100質量部とした場合、A-1ポリエチレンオキサイド構造またはA-2ポリグリセロール構造が占める割合が20質量部以上である請求項1~5のいずれかに記載の光硬化性樹脂組成物。請求項1~6のいずれかに記載の光硬化性樹脂組成物よりなる光硬化性樹脂組成物ワニス。請求項1~6のいずれかに記載の光硬化性樹脂組成物からなる光硬化性樹脂組成物層を形成し、前記層に活性光線を照射して得られる光硬化性樹脂組成物硬化物。本発明は、上記課題を解決するもので、酸素存在下における光硬化アクリレート樹脂の表面硬化性と透明性の両立を実現する光硬化性樹脂組成物とそれを用いた光硬化性樹脂組成物ワニス、光硬化性樹脂組成物硬化物を提供するものである。発明者らは上記課題を解決すべく鋭意検討を重ねた結果、特定構造のメタアクリレートと特定構造の光開始剤を組み合わせて用いることにより表面硬化性と透明性の両立を図れることを見出した。すなわち、必須成分としてA-1エチレンオキサイド構造、或いはA-2ポリグリセロール構造を含む重合性メタアクリレート、又はメタアクリレート重合体、並びにB水素引き抜き型のベンゾフェノン系光開始剤を含む光硬化性樹脂組成物において、酸素存在下での表面硬化性と透明性が両立することを見出した。本発明は、[1]A-1一般式Iに示すポリエチレンオキサイド構造を有する重合性メタアクリレートとBベンゾフェノン系光開始剤を必須成分として含む光硬化性樹脂組成物に関する。一般式I中、aは1~50までの正の整数を示す。また、本発明は、[2]A-1ポリエチレンオキサイド構造を有するメタアクリレート重合体とBベンゾフェノン系光開始剤を必須成分として含む光硬化性樹脂組成物に関する。また、本発明は、[3]A-2一般式IIに示すポリグリセロール構造を有するメタアクリレートとBベンゾフェノン系光開始剤を必須成分として含む光硬化性樹脂組成物に関する。一般式II中、bは1~20までの正の整数を示す。また、本発明は、[4]A-2ポリグリセロール構造を有するメタアクリレート重合体とBベンゾフェノン系光開始剤を必須成分として含む光硬化性樹脂組成物に関する。また、本発明は、[5]光硬化性樹脂組成物の全量を100質量部とした場合、Bベンゾフェノン系光開始剤の添加量が、0.5~3.0質量部である上記[1]~[4]のいずれかに記載の光硬化性樹脂組成物に関する。また、本発明は、[6]光硬化性樹脂組成物の全量を100質量部とした場合、A-1ポリエチレンオキサイド構造またはA-2ポリグリセロール構造が占める割合が20質量部以上である上記[1]~[5]のいずれかに記載の光硬化性樹脂組成物に関する。また、本発明は、[7]上記[1]~[6]のいずれかに記載の光硬化性樹脂組成物よりなる光硬化性樹脂組成物ワニスに関する。また、本発明は、[8]上記[1]~[6]のいずれかに記載の光硬化性樹脂組成物からなる光硬化性樹脂組成物層を形成し、前記層に活性光線を照射して得られる光硬化性樹脂組成物硬化物に関する。本発明の光硬化性樹脂組成物によると、酸素存在下であっても光硬化メタアクリレートは酸素による重合阻害を受けることなく硬化し、かつ得られた硬化物は高い透明性を損なうことが無い。本発明における光硬化性樹脂組成物には、必須成分としてA-1ポリエチレンオキサイド構造、或いはA-2ポリグリセロール構造を含む重合性メタアクリレート、又はメタアクリレート重合体、並びにベンゾフェノン系光開始剤が含まれる。A-1エチレンオキサイド構造、或いはA-2ポリグリセロール構造は活性水素供与源となり、B水素引き抜き型のベンゾフェノン系光開始剤による水素引き抜き反応を促進する。本発明で用いるベンゾフェノン系光開始剤としては、具体的にはベンゾフェノン、2-メチルベンゾフェノン、3-メチルベンゾフェノン、4-メチルベンゾフェノン、4-フェニルベンゾフェノン、メチル-2-ベンゾイルベンゾエイト、4-ベンゾイル-4′-メチルジフェニルサルファイド、4,4′-ビスジエチルアミノベンゾフェノン、2,4-ジヒドロキシベンゾフェノン、2-ヒドロキシ-4-オクトキシベンゾフェノン、2-ヒドロキシ-4-メトキシベンゾフェノン、4-p-トリルチオベンゾフェノン、4-クロロベンゾフェノン、2-クロロベンゾフェノン、ジベンゾスベロン、4,4′-ジクロロベンゾフェノン、等が挙げられる。これらBベンゾフェノン系光開始剤の中でも、透明性の観点からは特にベンゾフェノンを用いることが好ましい。Bベンゾフェノン系光開始剤は、単独で用いても、2種類以上を混合して用いても良い。また、ベンゾフェノン系光開始剤を1種類含んでいれば、Cベンゾフェノン系以外の光開始剤を併用しても良い。Bベンゾフェノン系光開始剤の添加量は、光硬化性樹脂組成物の全量を100質量部とした場合、0.5~3.0質量部が好ましい。酸素存在下での表面硬化性と透明性を両立するには、特に1.0~2.0質量部とすることがより好ましい。併用して用いられるCベンゾフェノン系以外の光開始剤としては、具体的にはアセトフェノン、4,4′-ジメトキシベンジル、ジベンゾイル、2-1,3-ベンゾジオキソール-5-イル-4,6-ビストリクロロメチル-1,3,5-トリアジン、ベンゾイン、ベンゾインエチルエーテル、ベンゾインイソブチルエーテル、2-イソプロポキシ-2-フェニルアセトフェノン、ベンゾインメチルエーテル、2-ベンゾイル安息香酸、4-ベンゾイル安息香酸、ビス4-tert-ブチルフェニルヨードニウムヘキサフルオロホスファート、ビス4-tert-ブチルフェニルヨードニウムトリフルオロメタンスルホナート、2,2′-ビス2-クロロフェニル-4,4′,5,5′-テトラフェニル-1,2′-ビイミダゾール、2,3-ボルナンジオン、2,2-ジエトキシアセトフェノン、2,4-ジエチルチオキサンテン-9-オン、2,2-ジメトキシ-2-フェニルアセトフェノン、2-3,4-ジメトキシスチリル-4,6-ビストリクロロメチル-1,3,5-トリアジン、ジフェニルヨードニウムヘキサフルオロアルセナート、ジフェニルヨードニウムヘキサフルオロホスファート、ジフェニルヨードニウムトリフルオロメタンスルホン酸、ジフェニル2,4,6-トリメチルベンゾイルホスフィンオキシド、2-エチルアントラキノン、9-フルオレノン、2-2-フラン-2-イルビニル-4,6-ビストリクロロメチル-1,3,5-トリアジン、1-ヒドロキシシクロヘキシルフェニルケトン、2-ヒドロキシ-2-メチルプロピオフェノン、2-イソニトロソプロピオフェノン、4-イソプロピル-4′-メチルジフェニルヨードニウムテトラキスペンタフルオロフェニルボラート、2-イソプロピルチオキサントン、2-4-メトキシフェニル-4,6-ビストリクロロメチル-1,3,5-トリアジン、2-4-メトキシスチリル-4,6-ビストリクロロメチル-1,3,5-トリアジン、N-メチルアクリドン、2-ベンゾイル安息香酸メチル、2-[2-5-メチルフラン-2-イルビニル]-4,6-ビストリクロロメチル-1,3,5-トリアジン、2-メチル-4′-メチルチオ-2-モルホリノプロピオフェノン、ニフェジピン、2-フェニル-2-p-トルエンスルホニルオキシアセトフェノン、2-ピリジルトリブロモメチルスルホン、テトラメチルチウラムジスルフィド、テトラメチルチウラムモノスルフィド、トリブロモメチルフェニルスルホン、トリフェニルスルホニウムテトラフルオロボラート、トリ-p-トリルスルホニウムヘキサフルオロホスファート、トリ-p-トリルスルホニウムトリフルオロメタンスルホナート,2,4,6-トリメチルベンゾイル-ジフェニルホスフィンオキサイド、ビス2,4,6-トリメチルベンゾイルフェニルホスフィンオキサイド等が挙げられる。光硬化性樹脂組成物の内部硬化性を高めるという観点からは、特に2,4,6-トリメチルベンゾイル-ジフェニルホスフィンオキサイド、ビス2,4,6-トリメチルベンゾイルフェニルホスフィンオキサイドを併用することが好ましい。本発明で用いるメタアクリレートまたはメタアクリレート重合体のメタアクリレートは、アクリレートまたはメタアクリレート、それらの混合物を示す。重合性メタアクリレート、又はメタアクリレート重合体には、必須の構造としてA-1ポリエチレンオキサイド構造、或いはA-2ポリグリセロール構造が含まれる。A-1ポリエチレンオキサイド構造、或いはA-2ポリグリセロール構造は、B水素引き抜き型のベンゾフェノン系光開始剤に対して活性水素供与源として働く。A-1ポリエチレンオキサイド構造、或いはA-2ポリグリセロール構造を含むのであればアクリレート化合物は、重合性メタアクリレートであっても、メタアクリレート重合体であってもどちらでも良い。A-1ポリエチレンオキサイド構造は、具体的には、一般式Iで示される。A-1ポリエチレンオキサイド構造を含む重合性メタアクリレートとしては、具体的にはポリエチレングリコールメタアクリレート、ポリエチレングリコールジメタアクリレート、ポリエチレンオキサイド変性ビスフェノールAジメタアクリレート、フェニルフェノールポリエチレンオキサイド変性メタアクリレート等が挙げられる。なお、酸素存在下での表面硬化性の観点から、アクリレート化合物を使用した方がより好ましい。一般式I中、aは1~50までの正の整数を示す。A-2ポリグリセロール構造は、一般式IIで示される。A-2ポリグリセロール構造を含む重合性メタアクリレートとしては、具体的にはポリグリセロールジメタアクリレート、ポリグリセロール変性ビスフェノールAジメタアクリレート等が挙げられる。なお、酸素存在下での表面硬化性の観点から、アクリレート化合物を使用した方がより好ましい。一般式II中、bは1~20までの正の整数を示す。上記重合性メタアクリレートは、A-1ポリエチレンオキサイド構造、又はA-2ポリグリセロール構造を含まないC-1重合性メタアクリレート、或いはC-2メタアクリレート重合体と混合して用いても良いが、酸素存在下での表面硬化性の観点から、A-1ポリエチレンオキサイド構造、又はA-2ポリグリセロール構造が占める割合は、光硬化性樹脂組成物の全量100質量部に対して、20質量部以上であることが好ましく、酸素存在下での表面硬化性と透明性を両立するには50質量部以上であることがより好ましい。光硬化性樹脂組成物中に占めるA-1ポリエチレンオキサイド構造、或いはA-2ポリグリセロール構造の割合が大きいと、水素引き抜きが起こる確率が増す為、表面硬化性が向上する。また、それに伴って光開始剤の添加量を低減出来ることから透明性も向上する。また、同様の理由で、C-1重合性メタアクリレートは、アクリレート化合物を使用した方がより好ましい。加えるC-1重合性メタアクリレート、或いはC-2メタアクリレート重合体は、得られる硬化物の弾性率等の特性から任意に選択する事が出来る。A-1ポリエチレンオキサイド構造、又はA-2ポリグリセロール構造を含むメタアクリレート化合物が反応性を持たないメタアクリレート重合体としては、具体的にはポリエチレングリコールメタアクリレート重合体、アルキルフェノキシポリエチレングリコールメタアクリレート重合体、或いは前記ポリエリレングリコールメタアクリレートを必須成分として含むメタアクリレート共重合体、ポリグリセロールメタアクリレート重合体、前記ポリグリセロールメタアクリレートを必須成分として含むメタアクリレート共重合体が挙げられる。A-1ポリエチレンオキサイド構造、或いはA-2ポリグリセロール構造を含むメタアクリレート化合物が反応性を持たないメタアクリレート重合体である場合は、これとは別にC-1重合性メタアクリレートを光硬化性樹脂組成物中に加えれば良い。加えるC-1重合性メタアクリレートは、得られる光硬化性樹脂組成物の硬化物の弾性率等の特性から任意に選択する事が出来る。A-1ポリエチレンオキサイド構造、或いはA-2ポリグリセロール構造を含むメタアクリレート重合体と混合するC-1重合性メタアクリレートとしては、該メタアクリレート重合体と相溶性を示すものであれば特に限定は無いが、酸素存在下での表面硬化性の観点からアクリレートを使用した方が好ましい。光硬化性樹脂組成物は、無溶剤ワニスであっても、有機溶剤を含むワニスであっても良い。光開始剤がメタアクリレートと混合しにくい場合は、任意の有機溶剤に予め溶解させておいてからメタアクリレートと混合することが出来る。使用できる有機溶剤としては、必須成分であるA-1ポリエチレンオキサイド構造またはA-2ポリグリセロール構造を有するメタアクリレートとの相溶性、光開始剤の溶解性が良好であれば特に制限は無い。使用できる有機溶剤としては、具体的には、テトラヒドロフラン、1,4-ジオキサン等の環状エーテル;メタノール、エタノール、イソプロパノール、ブタノール、エチレングリコール、プロピレングリコール等のアルコール;アセトン、メチルエチルケトン、メチルイソブチルケトン、シクロヘキサノン、4-ヒドロキシ-4-メチル-2-ペンタノン等のケトン;酢酸メチル、酢酸エチル、酢酸ブチル、乳酸メチル、乳酸エチル、γ-ブチロラクトン等のエステル;エチレンカーボネート、プロピレンカーボネート等の炭酸エステル;エチレングリコールモノメチルエーテル、エチレングリコールモノエチルエーテル、エチレングリコールモノブチルエーテル、エチレングリコールジメチルエーテル、エチレングリコールジエチルエーテル、プロピレングリコールモノメチルエーテル、プロピレングリコールモノエチルエーテル、プロピレングリコールジメチルエーテル、プロピレングリコールジエチルエーテル、ジエチレングリコールモノメチルエーテル、ジエチレングリコールモノエチルエーテル、ジエチレングリコールモノブチルエーテル、ジエチレングリコールジメチルエーテル、ジエチレングリコールジエチルエーテル等の多価アルコールアルキルエーテル;エチレングリコールモノメチルエーテルアセテート、エチレングリコールモノエチルエーテルアセテート、エチレングリコールモノブチルエーテルアセテート、プロピレングリコールモノメチルエーテルアセテート、プロピレングリコールモノエチルエーテルアセテート、ジエチレングリコールモノメチルエーテルアセテート、ジエチレングリコールモノエチルエーテルアセテート等の多価アルコールアルキルエーテルアセテート;N,N-ジメチルホルムアミド、N,N-ジメチルアセトアミド、N-メチルピロリドン等のアミド;トルエン,キシレン,フェノール、クレゾール、ベンゼン、ベンジルアルコール等の芳香族系が挙げられる。有機溶剤を含む光硬化性樹脂ワニスは、活性光線を照射する前に樹脂組成物の成分が揮発しない程度の温度で加熱乾燥して有機溶剤を除去し、光硬化性樹脂組成物からなる光硬化性樹脂組成物層を形成してから活性光線を照射すれば良い。これによって得られる硬化物は、表面硬化性や透明性等の特性に特に問題が認められることは無い。光重合に用いる活性光線の活性光源としては、高圧水銀灯、或いは超高圧水銀灯が指定され、その他に、カーボンアーク灯、水銀蒸気アーク灯、キセノンランプ等の紫外線を有効に放射するものが用いられる。また酸素存在下での表面硬化を促進するには、照度が300mW/cm2以上、積算光量が500mJ/cm2以上と規定される。この規定以上であれば、酸素存在下であっても良好な表面硬化性を達成することが出来る。本発明の光硬化性樹脂組成物、及び光硬化性樹脂組成物ワニスには、上記成分以外にもその目的用途に合わせて、酸化防止剤や紫外線吸収剤、光安定剤、保存安定剤、金属不活性化剤、滑剤、可塑剤、フィラー、顔料、染料などの添加剤を加えても良い。以下、本発明の実施例を具体的に説明するが、本発明はこれらの実施例に限定されるものではない。実施例11樹脂ワニスの調製30mLスクリュー管に、A-1ポリエチレンオキサイド構造を有する重合性メタアクリレートとしてアクリレートモノマー20.0gポリエチレンオキサイド変性ビスフェノールAジアクリレート、FA-324A:日立化成工業株式会社製、Bベンゾフェノン系光開始剤としてベンゾフェノン2.4g和光純薬工業株式会社製を加え、自公転ミキサーを用いて均一になるまで攪拌し光硬化性樹脂組成物の樹脂ワニスを作製した。2樹脂成型物の作製前記1で調製した樹脂ワニスを、ガラス基板上に設置した10mm×100mm×0.5mmサイズのシリコンゴム型中に、所定量注入した。注入した樹脂ワニスに、コンベア式露光機ECS301G1、アイグラフィックス株式会社製を用いて紫外光を照射し樹脂成型物を得た。なお紫外線照射条件は、照度が620mW/cm2、積算光量が950mW/cm2であった。3表面硬化性の評価前記2で作製した樹脂成型物の表面に薬包紙を押し当て、表面硬化性を評価した。押し当てた薬包紙に未硬化樹脂ワニスの付着が認められる場合は硬化不十分として×で、未硬化ワニスの付着は無いが樹脂成型物表面に押し跡が残る場合は△で、未硬化ワニスの付着、及び押し跡の残りが見られない場合を表面硬化性良好として○と判定し評価した。4樹脂成型物の透過光強度比の測定透過光強度比の測定について図1を用いて説明する。図1は、白色LED透過光強度比を測定する装置の平面図上及び正面図下である。2で得られた成型物を基板1上に載置し、サイド発光型白色LED光源2を入力電流15mAにて発光させて白色LED光光源の透過光強度比=4.2を入光した。反対側の端面から出射した光のスペクトルをマルチ測光システムMCPD-3000大塚電子株式会社製を用いて測定した。出射光のピーク強度から、透過光強度比を以下式に従って算出した。透過光強度比=Int460/Int560Int460:460nm付近に見られる主にB帯に起因するピークの強度Int560:560nm付近に見られる主にG帯、R帯の混合光に起因するピークの強度。透過光強度比は1.5以上が好ましく、2.0以上がより好ましい。そこで、透過光強度比が1.5未満のものは×として、1.5~2.0未満のものは△として、2.0以上のものは○として評価した。実施例1で述べた手順に従い、表1に示した配合により実施例2から6、並びに比較例1~3の成型物を作製し同様に評価した。それらの測定結果をまとめて表1に示した。A-1-1:ポリエチレンオキサイド変性ビスフェノールAジアクリレート、日立化成工業株式会社製FA-324A下記参照A-1-2:ポリエチレンオキサイド変性ビスフェノールAジメタアクリレート、日立化成工業株式会社製FA-3218M下記参照A-1-3:ポリエチレンオキサイド変性ビスフェノールAジアクリレート、日立化成工業株式会社製FA-321A下記参照A-2-1:トリグリセロールジアクリレート、共栄社化学株式会社製80MFAB-1:ベンゾフェノン、和光純薬工業株式会社製B-2:4-フェニルベンゾフェノン、ランブソン社製SpeedcurePBZC-1:2-アクリロイロキシエチルヘキサヒドロフタレート、共栄社化学株式会社製HOA-HHC-2:ポリプロピレンオキサイド変性ビスフェノールAジアクリレート、日立化成工業株式会社製FA-P324A下記参照C-3:水添ポリブタジエンジアクリレート、大阪有機化学工業株式会社製SPBDA-30D-1:2,4,6-トリメチルベンゾイル-ジフェニルホスフィンオキサイド、BASFジャパン株式会社製DarocureTPOD-2:グリオキシエステル系光開始剤。オキシフェニル酢酸、2-[2-オキソ-2-フェニルアセトキシエトキシ]エチルエステル、オキシフェニル酢酸、2-2-ヒドロキシエトキシエチルエステルの混合物、BASFジャパン株式会社製、Irgacure754比較例1に挙げたように光開始剤にBベンゾフェノン系ではない光開始剤を用いた場合は、硬化物の透明性が大幅に低下した。また、比較例2、3に挙げたように、A-1ポリエチレンオキサイド構造を有する重合性メタアクリレートまたはA-2ポリグリセロール構造を有するメタアクリレートとは異なる活性水素源となりにくい重合性アクリレートを用いた場合は、酸素存在下で所望の表面硬化性を得ることが出来ず、表面に硬化樹脂ワニスが残存し、ベタツキが認められた。これに対して、実施例1から6に挙げたように、光開始剤にBベンゾフェノン系開始剤を用い、A-1ポリエチレンオキサイド構造を有する重合性メタアクリレートまたはA-2ポリグリセロール構造を有するメタアクリレートを用いた本発明により得られた光硬化性樹脂組成物の硬化物は、酸素存在下であっても良好な表面硬化性を示し、かつ、高い透明性を有していた。"